(57)【要約】【課題】全く新規なゲル状物質の提供。【解決手段】（Ａ）繊維状物質、（Ｂ）ＤＳＣにおける融点ピークが１２０℃以上である常温固体のポリオレフィンおよび（Ｃ）液状物質とを含有することを特徴とするゲル状物質。【選択図】なし【特許請求の範囲】
【請求項１】
（Ａ）繊維状物質、（Ｂ）ＤＳＣにおける融点ピークが１２０℃以上である常温固体のポリオレフィンおよび（Ｃ）液状物質とを含有することを特徴とするゲル状物質。
【請求項２】
前記（Ｂ）のＤＳＣにおける融点ピークが１２０℃以上である常温固体のポリオレフィンがポリプロピレンである請求項１記載のゲル状物質。
【請求項３】
前記（Ｂ）のＤＳＣにおける融点ピークが１２０℃以上である常温固体のポリプロピレンがポリプロピレンの不飽和酸変性物である請求項２記載のゲル状物質。
【請求項４】
前記（Ａ）の繊維状物質のアスペクト比が２０以上のものである請求項１〜３いづれか記載のゲル状物質。
【請求項５】
前記（Ａ）の繊維状物質が、セラミックスファイバー、ガラス繊維、合成繊維、合成繊維に無機粉体等を練り込み紡糸した繊維、天然繊維などで、繊維表面に不飽和酸変性ポリオレフィンが結合できる官能基がある繊維から選ばれることを特徴とする請求項１〜４いづれか記載のゲル状物質。
【発明の詳細な説明】
【技術分野】
【０００１】
本発明は、新規なゲル状物質に関する。
【背景技術】
【０００２】
ゲル状物質に関する技術としては、下記のようなものがある。すなわち、特許文献１ではポリプロピレンがグラフト結合したアルキレンビニルエーテル−マレイン酸イミド共重合体から得られたゲルを提案しており、特許文献２では、少なくとも両親媒性を有するゲル化剤と液体状高イオン伝導性物質を含有するゲル電解質を提案しており、また特許文献３では、無水物単位とアルケニル単位をもつ重合体、架橋剤、マレイン化ポリアルキレン、伸展剤および有機脂肪酸からなる重合体ゲル組成物が提案されているが、本発明はこれら公知のゲル状物質とは全く異なった新しいゲル状物質を提案するものである。
【０００３】
【特許文献１】特開２０００−１４３７２３号公報
【特許文献２】特開２００１−１５５５４１号公報
【特許文献３】特表２００３−５３５９４６号公報
【発明の開示】
【発明が解決しようとする課題】
【０００４】
本発明の目的は液状物質を極めて少量のポリオレフィン類を用いることよりゲル化させることにあり、建築材料、化粧品等に有用なゲル成分の提供にある。
【０００５】
本発明の目的は、全く新規なゲル状物質を提供する点にある。最終用途からすれば不純物ともなるゲル化剤が極めて少なくてすむため、シーリング材、接着剤、ペンキ等の建築材料、口紅、ファウンデーション、整髪ゲル等の化粧品のほかゲル技術が必要な文房具、医療分野等に有効なゲル状物質の提供にある。
【課題を解決するための手段】
【０００６】
ゲル骨格となる繊維状成分（Ａ）を液状物質中（Ｃ）に分散させ、この分散させた繊維状物質に選択的に吸着が可能なゲル化剤（Ｂ）を極少量添加することにより、液状物質全体をゲル化するものである。
即ち、本発明の第１は、（Ａ）繊維状物質、（Ｂ）ＤＳＣにおける融点ピークが１２０℃以上である常温固体のポリオレフィンおよび（Ｃ）液状物質とを含有することを特徴とするゲル状物質に関する。
本発明の第２は、前記（Ｂ）のＤＳＣにおける融点ピークが１２０℃以上である常温固体のポリオレフィンがポリプロピレンである請求項１記載のゲル状物質に関する。
本発明の第３は、前記（Ｂ）のＤＳＣにおける融点ピークが１２０℃以上である常温固体のポリプロピレンがポリプロピレンの不飽和酸変性物である請求項２記載のゲル状物質に関する。
本発明の第４は、前記（Ａ）の繊維状物質のアスペクト比が２０以上のものである請求項１〜３いづれか記載のゲル状物質に関する。
本発明の第５は、前記（Ａ）の繊維状物質が、セラミックスファイバー、ガラス繊維、合成繊維、合成繊維に無機粉体等を練り込み紡糸した繊維、天然繊維などで、繊維表面に不飽和酸変性ポリオレフィンが結合できる官能基がある繊維から選ばれることを特徴とする請求項１〜４いづれか記載のゲル状物質に関する。
【０００７】
（Ａ）の繊維状物質としては、セラミックスファイバー、ガラス繊維、合成繊維（アクリル系繊維、ビニロン繊維など）、および各種合成繊維に無機粉末体等を練り込み紡糸した繊維、天然繊維などで、繊維表面に不飽和酸変性ポリオレフィンが結合できる官能基がある繊維であればよい。官能基としては例えば、ヒドロキシ基、アルデヒド基、ケテン基、カルボン酸基、カルボン酸無水物基、カルボン酸エステル基、カルボン酸ハライド基、カルボン酸アミド基、カルボン酸イミド基、カルボン酸塩基、スルホン酸基、スルホン酸エステル基、スルホン酸塩化物基、スルホン酸アミド基、スルホン酸塩基、チオール基、スルフィド基、ジスルフィド基、アミノ基、イミド基、ジイミド基、シアノ基、ニトロ基、ウレア基、イソニトリル基、イソシアネート基、チオイソシアネート基、ホスフィノ基、エポキシ基、オキサゾリン基などがあげられる。これらのうち、好ましくはヒドロキシ基、カルボニル基である。
特にセラミックファイバー、ガラス繊維の他にコットン、ビニロンなど水酸基を有する繊維は、（Ｂ）成分のＤＳＣにおける融点ピークが１２０℃以上の常温固体のポリオレフィンが表面に付着しやすいので好適である。繊維状物質は、長さ１０μｍ以上、好ましくは１００μｍ以上、太さ（直径）０．１μｍ〜０．２ｍｍ、好ましくは０．５μｍ〜１０μｍのものが好適であり、この長さ／直径すなわちアスペクト比は２０以上であることが好ましい。この繊維状物質（Ａ）は、（Ｂ）成分のポリオレフィンと（Ｃ）成分の液状物質の総和〔（Ａ）＋（Ｂ）＋（Ｃ）〕に対して、０．００１〜１０重量％、好ましくは０．０１〜５重量％の割合で配合することができる。
繊維表面に不飽和酸変性ポリオレフィンが結合できる官能基を付ける方法としては、繊維中に無機粉体、金属粉体、顔料などを混入したり、無機粉体、金属粉体、顔料などをバインダーと混合して、塗料状にして繊維の表面に塗布したりする方法がある。
なお、（Ａ）の繊維状物質は、（Ｂ）のポリオレフィンの溶融物と混合することになるので、（Ｂ）のポリオレフィン溶融物には溶解しないような融点をもつものであることが必要である。
【０００８】
（Ｂ）成分のＤＳＣにおける融点ピークが１２０℃以上、好ましくは１３０℃以上、特に好ましくは１４０℃以上である常温固体のポリオレフィンとしては、ポリプロピレンおよび変性ポリプロピレン、ポリ１−ブテン、ポリ３−メチル−ブテン、ポリ３，３−ジメチル−１−ブテンなどを挙げることができる。
また（Ｂ）成分の常温固体のポリオレフィンの分子量は７，０００以上、好ましくは９，０００以上、特に好ましくは１２，０００以上であることが好ましい。特に本発明のポリオレフィンは、例えば特許第３１３７３５２号公報〔００１２〕に記載されているように、無水マレイン酸、無水イタコン酸、無水シトラコン酸などの無水不飽和酸により変性されたものであることが好ましい。その例としては、無水マレイン酸変性ポリエチレン、無水マレイン酸変性ポリプロピレン、無水マレイン酸変性エチレン／プロピレン共重合体、無水イタコン酸変性ポリプロピレン、無水シトラコン酸変性ポリプロピレンなどを挙げることができる。
ポリオレフィンの無水不飽和酸による変性方法は、ポリオレフィンと所定の酸を１５０〜２００℃で所定時間混合することにより達成できる。
例えば、ポリオレフィンと所定の酸および有機過酸化物を混合し、これを所定の温度に調整したペレタイザーに入れてペレット化する。この間の時間は３〜５分であるが、この間に充分変性反応が進行する。
【０００９】
本発明に用いることのできるポリオレフィンの１種であるポリプロピレンとその変性物とその物性を以下の表１〜６に列記する。表中の「種類、製造元」の項は「商品名」の項の商品を説明するものである。
【表１】
2010126679.tif 000002
【００１０】
【表２】
2010126679.tif 000003
【００１１】
【表３】
2010126679.tif 000004
【００１２】
【表４】
2010126679.tif 000005
【００１３】
【表５】
2010126679.tif 000006
【００１４】
本発明の（Ｃ）成分である液状物質としては、ナフテンオイル、パラフィンオイル、アロマオイルなどの石油類のほか、油脂、炭化水素および溶剤等、アスファルト類等である。
【００１５】
（Ｂ）成分を（Ｃ）成分中でゲル状に保つためには、（Ｃ）成分に対して一定濃度以上であることが必要であるが、その濃度は（Ｂ）成分の材質および（Ｃ）成分の材質により多少の差があるが、（Ｃ）成分中に（Ｂ）成分が２〜３重量％以上含有されておれば、ゲルを形成する。
しかし、セラミックファイバーを１重量％添加すると、ある組み合わせ条件下ではそのゲル化機構が変わり、極めて少量の（Ｂ）成分で（Ｃ）成分をゲル化させることが出来る。
具体例を列挙すれば、下記のようになる。
（１）（Ａ）がセラミックファイバー（１重量％）
（Ｂ）がアイソタクチックポリプロピレン
（Ｃ）がナフテンオイル
の場合、（Ｂ）の濃度は１．０重量％以上あればゲルを保つが、（Ｂ）の濃度が０．９重量％になるとゾル状になる。
（２）（Ａ）がセラミックファイバー（１重量％）
（Ｂ）がマレイン酸変性アイソタクチックポリプロピレン（実施例使用のもの）
（Ｃ）がナフテンオイル
の場合、（Ｂ）の濃度は０．０１重量％以上であればゲルを保つが、（Ｂ）の濃度が０．００２重量％の場合は完全にゾル状になる。
（３）（Ａ）が市販のセラミックファイバー平均直径２〜３μｍ、平均長さ２〜３ｍｍ
（Ｂ）がマレイン酸変性アタクチックポリプロピレン（実施例使用のもの）
（１重量％）
（Ｃ）がナフテンオイル
の場合、（Ａ）は０．２重量％存在すればゲル状態であるが、０．１重量％になるとゾルとなる。
（４）（Ａ）のファイバーをホモジナイザーにかけて短繊維化：平均直径２〜３μｍ、平均長さ（１０〜１００μｍ）にすると、（Ａ）が０．８重量％存在すればゲル化するが、０．７重量％ではゾル状となる。
以下の表は、各種繊維を１ｗｔ％、マレイン酸変性ポリプロピレンを０．５ｗｔ％、ナフテンオイル９８．５ｗｔ％混合物において用いた場合のゲル化の有無を示すものである。
【表６】
2010126679.tif 000007
なお、上記条件のおいてマレイン酸変性ポリプロピレンをポリプロピレンに変えた場合、いずれの評価もゾルとなった。
【発明の効果】
【００１６】
本発明では従来のポリオレフィンによる液状物質のゲル化に比べて、１／１００以下という極めて少ない量のポリオレフィンでゲル化が可能となり、このことよりゲル化物質自体が添加したポリオレフィンの影響で脆化することなく、経時的にゲル化物質からポリオレフィンの浸出もなく、コスト的にも安価に提供できる。
【実施例】
【００１７】
以下に実施例、比較例を挙げて本発明を詳細に説明するが、本発明はこれにより何ら限定されるものではない。
【００１８】
（Ａ）成分の繊維状物質としては、平均直径２〜３μｍ、平均長さ２〜３ｍｍのニチアス（株）製ファインフレックス（登録商標）、バルクファイバー  ＴＯＮＭＢＯ（登録商標）Ｎｏ．５１００を用いた。
（Ｂ）成分としては、ｉｔ−ＰＰ（アイソタクチックポリプロピレン）またはＭ−ｉｔ−ＰＰ（マレイン酸変性アイソタクチックポリプロピレン）を用いた。
ｉｔ−ＰＰ    ：三井化学（株）製、Ｊ１０６、ＭＷ＝３．１７×１０５
Ｍ−ｉｔ−ＰＰ：前記ｉｔ−ＰＰに無水マレイン酸をグラフト重合したもの。
グラフト率０．６２％、ＭＷ＝１．５５×１０５
（Ｃ）成分のナフテンオイルは、三共油化（株）製ＳＮＨ２２０を用いた。
その他の使用成分
ＴｉＯ２    ：関東化学（株）製、酸化チタン（ＩＶ）ルチル型、
粒径０．１〜０．３μｍ
ｏ−キシレン：関東化学（株）製、特級グレード
（Ｄ）混合物の粘度測定
粘度はブルッフィールド粘度計（ＤＶＩＩ＋ｐｒｏ）を用い、２８番ローター、２０ｒｐｍの条件で測定した。ホモジナイザーはｓｉｌｖｅｒｓｏｎ  Ｌ４ＲＴを用いた。
（Ｅ）ゲル作成とゲル化点の測定
ゲル試験体の作成は、鋼製容器中で行い、オイルバスに入れた１７０℃に加温されたナフテンオイル中に所定量のＭ−ｉｔ−ＰＰとＴｉＯ２粉末もしくはセラミックスファイバーを加え、パドル型かくはん翼により６０（ｒｐｍ）で３０分撹拌、混合した。ゲル化点及びゲル化の有無の試験は、Ａｎｔｏｎ  Ｐａａｒ社製、Ｒｈｅｏｐｌｕｓ  ＭＣＲ１０１による動的粘弾性試験を試料厚み１．０ｍｍ、測定周波数は１Ｈｚ、５℃／ｍｉｎ．の昇温速度の条件で行った。なお、貯蔵弾性率（Ｇ’）は、その際に測定された応力と歪みからもとめたＰａ（パスカル）の値である。ゲル化判定は、−２０℃から１２５℃までのＧ’の値が１００Ｐａ以上の試料とした。１００Ｐａ以下の試料はゾルとした。
（Ｆ）ゲルの顕微鏡観察試料の調整
１００ｍｌのｏ−キシレン中にセラミックス繊維０．１０重量％、Ｍ−ｉｔ−ＰＰもしくはｉｔ−ＰＰを０．０５重量％加え、１４０℃に加温して穏やかに１０分間撹拌する。完全にポリマーが溶解したことを確認した後、静置状態で徐冷した。キシレン溶液中からセラミックスファイバーを取り出し、スライドグラスに乗せ、２５℃で２４時間乾燥させ、顕微鏡観測用の試料を得た〔図２（ａ）（ｂ）参照〕。観察はＯＬＹＭＰＵＳ  ＢＸ５１偏光顕微鏡にて行った。
【００１９】
前記〔００１５〕の（１）〜（４）の具体例に基づき、（Ｃ）成分のナフテンオイルに、（Ｂ）成分のポリマー、ｉｔ−ＰＰまたはＭ−ｉｔ−ＰＰを所定量溶かし、この溶液に（Ａ）成分のセラミック繊維を添加した場合の（Ａ）（Ｂ）成分の添加量と系のゾル・ゲル状況を貯蔵弾性率（Ｇ’）と溶液温度との関係で求めた。その結果を図１（ａ）〜図１（ｄ）に示す。
【図面の簡単な説明】
【００２０】
【図１（ａ）】具体例（１）の（Ａ）（Ｂ）成分の添加量による貯蔵弾性率（Ｇ’）と溶液温度との関係を求めたもの。〇はゲル、△はゾルをそれぞれ示している。
【図１（ｂ）】具体例（２）の（Ａ）（Ｂ）成分の添加量による貯蔵弾性率（Ｇ’）と溶液温度との関係を求めたもの。〇はゲル、△はゾルをそれぞれ示している。
【図１（ｃ）】具体例（３）の（Ａ）（Ｂ）成分の添加量による貯蔵弾性率（Ｇ’）と溶液温度との関係を求めたもの。〇はゲル、△はゾルをそれぞれ示している。
【図１（ｄ）】具体例（４）の（Ａ）（Ｂ）成分の添加量による貯蔵弾性率（Ｇ’）と溶液温度との関係を求めたもの。〇はゲル、△はゾルをそれぞれ示している。
【図２（ａ）】キシレン中でセラミックス繊維表面に付着したマレイン酸変性ｉｔ−ＰＰの球晶の顕微鏡写真である。
【図２（ｂ）】図２（ａ）と同様な条件でマレイン酸変性ｉｔ−ＰＰの代わりにｉｔ−ＰＰを用いた顕微鏡写真である。
【図１（ａ）】
2010126679.tif 000008
【図１（ｂ）】
2010126679.tif 000009
【図１（ｃ）】
2010126679.tif 000010
【図１（ｄ）】
2010126679.tif 000011
【図２（ａ）】
2010126679.tif 000012
【図２（ｂ）】
2010126679.tif 000013